СПОСОБ ПОВЫШЕНИЯ ИЗНОСОСТОЙКОСТИ РАБОЧИХ ПОВЕРХНОСТЕЙ СТАЛЬНЫХ КОЛЕЦ ИМПУЛЬСНЫХ ТОРЦЕВЫХ УПЛОТНЕНИЙ

1. Способ повышения износостойкости рабочих поверхностей стальных колец импульсных торцевых уплотнений (ИТУ), включающий нанесение на них квазимногослойных комбинированных электроэрозионных покрытий (КЭП) состава, формируемого в последовательности ВК8 + Cu + ВК8, отличающийся тем, что перед нанесением КЭП рабочие поверхности обрабатывают методом электроэрозионного легирования графитовым электродом (ЦЭЭЛ) при энергии разряда в диапазоне 0,036…4,6 Дж, причем толщину слоя повышенной твердости увеличивают на толщину слоя ЦЭЭЛ.
2. Способ по п. 1, отличающийся тем, что ЦЭЭЛ проводят при энергии разряда в диапазоне 0,036…1,41 Дж.
3. Способ по п. 1, отличающийся тем, что ЦЭЭЛ проводят при энергии разряда в диапазоне 1,41…2,83 Дж с дополнительной обработкой методом безабразивной ультразвуковой финишной обработки (БУФО).
4. Способ по п. 1, отличающийся тем, что ЦЭЭЛ проводят при энергии разряда в диапазоне 2,83…4,60 Дж с дополнительной обработкой методом БУФО и шлифовкой.
5. Способ по п. 1, отличающийся тем, что первый и последний слои из твердого сплава ВК8 наносят при энергии разряда Wu=0,1 Дж, а медь при Wu=0,04 Дж.